(57)【要約】【課題】  フッ素樹脂フィルムを物体表面に接着剤を用いて接着するに際して、紫外線や温度変化によっても経年的な接着強度低下を極力抑えることが可能なバッキング材を備えた汎用性のあるフッ素樹脂複合シート及びフッ素樹脂フィルムの接合方法を提供する。【解決手段】  溶融フッ素樹脂フィルムの裏面に、少なくとも該フィルムと同材質の溶融フッ素樹脂繊維と、ガラス繊維、炭素繊維、金属繊維、アラミド繊維、ポリイミド繊維及びポリエステル繊維のうちから選択した１種又は２種以上の基材繊維とが一体となったバッキング材を熱溶着したフッ素樹脂複合シートを用いる。バッキング材は、溶融フッ素樹脂繊維と基材繊維からなる織布又は不織布、あるいは基材繊維の織布で形成した外層材と、溶融フッ素樹脂繊維と基材繊維に熱溶着可能な熱可塑性樹脂繊維とからなる不織布で形成した中間層材を熱溶着する。【選択図】        図１
2016088039.tif 000002
【特許請求の範囲】
【請求項１】
溶融フッ素樹脂フィルムの裏面に、少なくとも該溶融フッ素樹脂フィルムと同材質の溶融フッ素樹脂繊維と、ガラス繊維、炭素繊維、金属繊維、アラミド繊維、ポリイミド繊維及びポリエステル繊維のうちから選択した１種又は２種以上の基材繊維とが一体となったバッキング材を熱溶着してなることを特徴とするフッ素樹脂複合シート。
【請求項２】
前記溶融フッ素樹脂が、ＰＦＡ、ＰＶＤＦ、ＦＥＰ、ＥＴＦＥ、ＰＣＴＦＥの内から選択した１種である請求項１記載のフッ素樹脂複合シート。
【請求項３】
前記バッキング材が、溶融フッ素樹脂連続繊維と基材繊維の連続繊維からなる織布の単層又は複数層である請求項１又は２記載のフッ素樹脂複合シート。
【請求項４】
前記溶融フッ素樹脂連続繊維と基材繊維の連続繊維からなる織布が、溶融フッ素樹脂連続繊維とガラス連続繊維を交互に配置した平織布若しくは綾織布である請求項３記載のフッ素樹脂複合シート。
【請求項５】
前記バッキング材が、溶融フッ素樹脂長繊維と基材繊維の長繊維からなる不織布である請求項１又は２記載のフッ素樹脂複合シート。
【請求項６】
前記バッキング材が、中間層材と外層材とからなり、前記外層材は、基材繊維の連続繊維からなる織布の単層又は複数層であり、前記中間層材は、前記溶融フッ素樹脂フィルムと同材質の溶融フッ素樹脂長繊維と、前記基材繊維に熱溶着可能な熱可塑性樹脂長繊維とからなる不織布であり、前記溶融フッ素樹脂フィルムの裏面に前記中間層材と外層材を熱溶着してなる請求項１又は２記載のフッ素樹脂複合シート。
【請求項７】
前記中間層材の熱可塑性樹脂長繊維が、ＰＥＴ長繊維である請求項６記載のフッ素樹脂複合シート。
【請求項８】
前記外層材は、基材繊維の連続繊維からなる平織布若しくは綾織布である請求項６又は７記載のフッ素樹脂複合シート。
【請求項９】
請求項１〜８何れか１項に記載のフッ素樹脂複合シートを物体表面に接着剤にて接着することにより、溶融フッ素樹脂フィルムを物体表面にバッキング材を介して接着することを特徴とするフッ素樹脂フィルムの接合方法。
【発明の詳細な説明】
【技術分野】
【０００１】
本発明は、フッ素樹脂複合シート及びフッ素樹脂フィルムの接合方法に係わり、更に詳しくはフッ素樹脂フィルムを物体表面に接着するため、あるいはそれ自体をテント用シート材として使用するためのフッ素樹脂複合シートに関し、またフッ素樹脂フィルムを物体表面に接着するフッ素樹脂フィルムの接合方法に関するものである。
【背景技術】
【０００２】
従来、非粘着なフッ素樹脂フィルムを他の物体表面に接着する際、化学的あるいはプラズマ照射により、フッ素樹脂フィルム表面に親水基を付与する表面改質を行ってから接着する方法が一般的であるが、紫外線の多い海洋等や日々の温度変化を繰り返す屋外においては、接着界面の変質による接着強度低下が起こり易い。ここで、化学的な表面改質には、金属ナトリウム溶液を用いた湿式エッチングによりフィルムの片面を処理する方法を用いるが、この方法は環境負荷が大き過ぎ、取り扱いが難しいという問題がある。また、プラズマ照射による表面改質は、プラズマ処理装置が大掛かりになり、装置コストが高いという欠点がある。更に、フッ素樹脂フィルムの表面改質後から接着施工までの間の保管管理が必要となり、改質面のばらつきによる接着の品質に不安があるばかりでなく、時間経過に伴い表面改質の効果が薄れるという問題もある。
【０００３】
特許文献１には、フッ素樹脂フィルムと、分枝を有するフッ素樹脂ステープルファイバーを含む熱融着性ウェブと、織布または編布からなる基布とがこの順で結合した複合シートであって、該フッ素樹脂フィルムと熱融着性ウェブとの結合が熱融着による結合であり、該ウェブと基布との結合がウェブ中の繊維が基布に投錨的に交絡した結合であり、かつ基布に交絡したウェブ中の繊維同士が熱融着することにより形成されている空気不透過性フッ素系複合シートが開示されている。また、分枝を有するフッ素樹脂ステープルファイバー、すなわち熱融着する前の分枝を有するフッ素樹脂ステープルファイバーとしては、半焼成ＰＴＦＥのステープルファイバー、焼成または半焼成のビニルエーテル変性ＰＴＦＥのステープルファイバーまたはエチレン−テトラフルオロエチレン共重合体（ＥＴＦＥ）のステープルファイバーが挙げられ、熱融着前の熱融着性ウェブは、分枝を有するフッ素樹脂ステープルファイバーのみから構成されていてもよいし、分枝を有するフッ素樹脂ステープルファイバー以外のフッ素樹脂繊維および／または非フッ素樹脂繊維を含んでいてもよいとされている。また、基布を構成する繊維としては、ガラス繊維、カーボン繊維、金属繊維、ポリイミド繊維、パラアラミド繊維、メタアラミド繊維、これらを複合した複合繊維またはこれらの混合繊維が好ましいとする。
【０００４】
特許文献２には、鋼板の表面に、フッ素樹脂と耐熱性樹脂との混合樹脂による下地処理層を介在させて、熱可塑性フッ素樹脂フィルムの熱融着皮膜を形成してなるフッ素樹脂フィルム被覆鋼板が開示されている。下地処理皮膜を介在させると、フッ素樹脂フィルム被覆鋼板の耐熱耐久密着性、フィルム密着性、耐摩耗性などが改善される理由は、耐熱性樹脂を構成するＳ＝Ｏや−Ｏ−結合基が鋼板表面と強固な結合をもたらし、かつ上層フッ素樹脂フィルムとは、下地処理層に含有するフッ素樹脂との親和性により強固な密着性が得られるからであるとする。
【先行技術文献】
【特許文献】
【０００５】
【特許文献１】特開２００２−１６０３３２号公報
【特許文献２】特開平５−１６２２４３号公報
【発明の概要】
【発明が解決しようとする課題】
【０００６】
しかしながら、特許文献１に記載のものは、ウェブと基布との結合がウェブ中の繊維が基布に投錨的に交絡した結合であるので、接合強度に問題があるとともに、経年変化によりウェブと基布とが剥離する恐れがある。また、特許文献２に記載のものは、鋼板の表面に下地としてフッ素樹脂と耐熱性樹脂との混合樹脂を介在させ、その上に熱可塑性フッ素樹脂フィルムを載せて、全体を熱処理する必要があるため、鋼板が大型である場合や、立体形状である場合にはライニング作業が困難になる。
【０００７】
そこで、本発明が前述の状況に鑑み、解決しようとするところは、フッ素樹脂フィルムを物体表面に接着剤を用いて接着するに際して、紫外線や温度変化によっても経年的な接着強度低下を極力抑えることが可能なバッキング材を備えた汎用性のあるフッ素樹脂複合シート及びフッ素樹脂フィルムの接合方法を提供する点にある。
【課題を解決するための手段】
【０００８】
本発明は、前述の課題解決のために、溶融フッ素樹脂フィルムの裏面に、少なくとも該溶融フッ素樹脂フィルムと同材質の溶融フッ素樹脂繊維と、ガラス繊維、炭素繊維、金属繊維、アラミド繊維、ポリイミド繊維及びポリエステル繊維のうちから選択した１種又は２種以上の基材繊維とが一体となったバッキング材を熱溶着してなることを特徴とするフッ素樹脂複合シートを構成した（請求項１）。尚、本発明において、「溶融フッ素樹脂繊維と基材繊維とが一体となった」とは、物理的に繊維同士が絡み合った状態を示し、溶融フッ素樹脂フィルムに溶融フッ素樹脂繊維が熱溶着した際には、基材繊維も溶融フッ素樹脂フィルムと間接的に接合されることを意味している。
【０００９】
ここで、前記溶融フッ素樹脂が、ＰＦＡ、ＰＶＤＦ、ＦＥＰ、ＥＴＦＥ、ＰＣＴＦＥの内から選択した１種であることが好ましい（請求項２）。
【００１０】
また、前記バッキング材が、溶融フッ素樹脂連続繊維と基材繊維の連続繊維からなる織布の単層又は複数層であるより好ましい（請求項３）。
【００１１】
そして、前記溶融フッ素樹脂連続繊維と基材繊維の連続繊維からなる織布が、溶融フッ素樹脂連続繊維と基材繊維の連続繊維を交互に配置した平織布若しくは綾織布であるとより好ましい（請求項４）。
【００１２】
また、前記バッキング材が、溶融フッ素樹脂長繊維と基材繊維の長繊維からなる不織布若しくは綾織布であることも好ましい（請求項５）。
【００１３】
更に、前記バッキング材が、中間層材と外層材とからなり、前記外層材は、基材繊維の連続繊維からなる織布の単層又は複数層であり、前記中間層材は、前記溶融フッ素樹脂フィルムと同材質の溶融フッ素樹脂長繊維と、前記基材繊維に熱溶着可能な熱可塑性樹脂長繊維とからなる不織布であり、前記溶融フッ素樹脂フィルムの裏面に前記中間層材と外層材を熱溶着してなることも好ましい（請求項６）。
【００１４】
ここで、前記中間層材の熱可塑性樹脂長繊維が、ＰＥＴ長繊維であることが好ましい（請求項７）。
【００１５】
また、前記外層材は、基材繊維の連続繊維からなる平織布であるとより好ましい（請求項８）。
【００１６】
そして本発明は、前述のフッ素樹脂複合シートを物体表面に接着剤にて接着することにより、溶融フッ素樹脂フィルムを物体表面にバッキング材を介して接着することを特徴とするフッ素樹脂フィルムの接合方法を提供する（請求項９）。
【発明の効果】
【００１７】
以上にしてなる本発明のフッ素樹脂複合シートは、溶融フッ素樹脂フィルムの裏面に、少なくとも該溶融フッ素樹脂フィルムと同材質の溶融フッ素樹脂繊維と、ガラス繊維、炭素繊維、金属繊維、アラミド繊維、ポリイミド繊維及びポリエステル繊維のうちから選択した１種又は２種以上の基材繊維とが一体となったバッキング材を熱溶着してなるものであるので、溶融フッ素樹脂フィルムと溶融フッ素樹脂繊維及び溶融フッ素樹脂繊維同士の接触部とが熱溶着することにより、溶融フッ素樹脂フィルムとバッキング材とは強固に一体化され、そしてバッキング材を接着剤で他の物体表面に接着した場合、基材繊維と接着剤とは相性が良いので強固に接着することができ、それにより接着性に乏しい溶融フッ素樹脂フィルムを、バッキング材を介して物体表面に良好に接着できるのである。また、溶融フッ素樹脂繊維と基材繊維で構成したバッキング材に接着剤を塗布した場合、バッキング材の内部の繊維の隙間まで接着剤が浸入するので、接着性がより向上するのである。この接着による接合方法は、エッチング処理した接着界面と違い、紫外線や温度変化による影響を受けず、また基材繊維もフッ素樹脂繊維も屋外での劣化がほぼないので、屋外や温度変化の大きい環境下においてもフッ素樹脂フィルムの接着力の低下を極力抑えることができ、耐候性に優れたものとなる。更に、基材繊維がガラス繊維、炭素繊維、金属繊維である場合には、該基材繊維の存在により、熱溶着時の収縮を抑えることができる。
【００１８】
また、溶融フッ素樹脂繊維と基材繊維とが物理的に絡み合った不織布あるいは織布でバッキング材を構成することにより、溶融フッ素樹脂フィルムの裏面に熱溶着した場合に、溶融フッ素樹脂フィルムと溶融フッ素樹脂繊維及び溶融フッ素樹脂繊維同士の接触部とが強固に接合するのである。そして、流体との表面摩擦抵抗低減のために、フッ素樹脂フィルム表面にリブレット状の凹凸を賦形する際に、バッキング材により凹凸形状を保持することができる。
【００１９】
また、前記バッキング材が、溶融フッ素樹脂連続繊維と基材繊維の連続繊維からなる織布の単層又は複数層であると、特に平織布で構成した場合、引張り強度が高くなるので、フッ素樹脂複合シート自体を引き裂き強度の高いテントフィルムとして各種構造物の幕体に使用することも可能である。また、物体表面にフッ素樹脂複合シートを接着した場合、織布からなるバッキング材のウェブによる凹凸に応じて溶融フッ素樹脂フィルムに凹凸形状が現れる。
【００２０】
また、前記バッキング材が、中間層材と外層材とからなり、前記外層材は、基材繊維の連続繊維からなる織布の単層又は複数層であり、前記中間層材は、前記溶融フッ素樹脂フィルムと同材質の溶融フッ素樹脂長繊維と、前記基材繊維に熱溶着可能な熱可塑性樹脂長繊維とからなる不織布であり、前記溶融フッ素樹脂フィルムの裏面に前記中間層材と外層材を熱溶着してなる場合には、溶融フッ素樹脂フィルムに中間層材と外層材を積層した状態で熱溶着することにより、溶融フッ素樹脂フィルムと中間層材の溶融フッ素樹脂繊維及び溶融フッ素樹脂繊維同士の接触部とが熱溶着すると同時に、中間層材の熱可塑性樹脂長繊維と外層材の基材繊維及び熱可塑性樹脂長繊維同士の接触部とが熱溶着するので、簡単に溶融フッ素樹脂フィルム、中間層材及び外層材を相互に溶着一体化させることができる。勿論、この場合も最外層に基材繊維が存在するので、他の物体表面に接着剤にて強固に接着することができる。
【００２１】
本発明のフッ素樹脂複合シートを、船舶等の海水浸漬構造物の表面に接着した場合、フジツボ等の水生生物の付着を抑制することができ、また水生生物が付着しても容易に剥がすことができるのでメンテナンス性も向上する。更に、鋼材の表面にフッ素樹脂複合シートを接着することにより、該鋼材の腐食を防止することができる。
【図面の簡単な説明】
【００２２】
【図１】本発明のフッ素樹脂複合シートを示し、（ａ）は溶融フッ素樹脂フィルムとバッキング材とを積層した基本形態の断面図、（ｂ）はバッキング材が中間層材と外層材とからなる形態の断面図である。
【図２】本発明のフッ素樹脂フィルムの接合方法を示し、（ａ）は図１（ａ）のフッ素樹脂複合シートを被接着物に接着した状態の部分断面図、（ｂ）は図１（ｂ）のフッ素樹脂複合シートを被接着物に接着した状態の部分断面図である。
【図３】実施例１のフッ素樹脂複合シートの製造方法を示す簡略説明図である。
【図４】溶融フッ素樹脂連続繊維とガラス連続繊維からなる織布の例を模式的に示した平面図である。
【図５】実施例１のフッ素樹脂複合シートを模式的に示した断面図である。
【図６】実施例２のフッ素樹脂複合シートの製造方法を示す簡略説明図である。
【図７】比較例のフッ素樹脂複合シートの製造方法を示す簡略説明図である。
【図８】フッ素樹脂フィルムに織布２層からなるバッキング材を熱溶着したフッ素樹脂複合シートを、被接着物に接着剤にて接着した状態を模式的に示した部分断面図である。
【発明を実施するための形態】
【００２３】
本発明は接着性に乏しいフッ素樹脂フィルムを他の物体表面に良好に接着することを可能にする接合技術である。本発明のフッ素樹脂複合シートＡは、図１（ａ）に示すように、溶融フッ素樹脂フィルム１の裏面に、少なくとも該溶融フッ素樹脂フィルム１と同材質の溶融フッ素樹脂繊維と、ガラス繊維、炭素繊維、金属繊維、アラミド繊維、ポリイミド繊維及びポリエステル繊維のうちから選択した１種又は２種以上の基材繊維とが一体となったバッキング材２を熱溶着した構造である。本実施形態では、前記基材繊維としてガラス繊維を用いたが、他の炭素繊維、金属繊維、アラミド繊維、ポリイミド繊維又はポリエステル繊維を単独で、あるいはそれらを組み合わせて若しくは混紡して用いても良い。
【００２４】
ここで、前記溶融フッ素樹脂が、ＰＦＡ（溶融タイプの四フッ化エチレン樹脂）、ＰＶＤＦ（ポリフッ化ビニリデン樹脂）、ＦＥＰ（四フッ化エチレンと六フッ化プロピレンの共重合体）、ＥＴＦＥ（四フッ化エチレンとエチレンの共重合体）、ＰＣＴＦＥ（ポリクロロ三フッ化エチレン樹脂）の内から選択した１種であると良好に使用できる。融点は、ＰＦＡが３１０℃、ＰＶＤＦが１５１〜１７８℃、ＦＥＰが２６０℃、ＥＴＦＥが２７０℃、ＰＣＴＦＥが２２０℃である。
【００２５】
前記溶融フッ素樹脂フィルム１の裏面にバッキング材２を積層し、上下から加圧しながら溶融フッ素樹脂の融点以上の温度に加熱することにより、溶融フッ素樹脂フィルム１とバッキング材２中の溶融フッ素樹脂繊維とが熱溶着するとともに、バッキング材２中の溶融フッ素樹脂繊維同士の接触部も熱溶着してフッ素樹脂複合シートＡを製造する。この溶着による接合は、エッチング処理した接着界面とは異なり、紫外線や温度変化による影響を受けない。また、フッ素樹脂繊維もガラス繊維も屋外での劣化がほぼ無い素材であるため、耐候性に優れたものとなる。ここで、フッ素樹脂複合シートＡにおけるバッキング材２中のガラス繊維は、裏面に部分的に露出した形態となり、ガラス繊維が他の物体表面に接着するためのアンカーとなるのである。ガラス繊維は、接着に非常に適した材料であり、通常の各種の接着剤が使用できる。ここで、フッ素樹脂複合シートＡを接着する他の物体表面（被接着物）は、鋼材等の鉄系材料以外にも、接着剤にて接着可能なその他金属材料、コンクリート、木材等であっても構わない。
【００２６】
また、代表的な実施形態では、前記バッキング材２が、溶融フッ素樹脂連続繊維とガラス連続繊維からなる織布の単層又は複数層である。ここで、前記溶融フッ素樹脂連続繊維とガラス連続繊維からなる織布が、溶融フッ素樹脂連続繊維とガラス連続繊維を交互に配置した平織布であるとより好ましい。織布とすることにより、溶融フッ素樹脂繊維とガラス繊維が物理的に絡まった形態となり、接着剤による接着効果を更に高めるとともに、接着剤が繊維間の隙間に浸入するので、更に接着力が高まる。また、平織りの他に、綾織りやその他の織物でも良いが、表面に露出する溶融フッ素樹脂繊維とガラス繊維の比率が１対１になるようにすることが望ましい。
【００２７】
他の実施形態では、前記バッキング材２が、溶融フッ素樹脂長繊維とガラス長繊維からなる不織布であることも好ましい。不織布は厚さの調整が容易であり、熱溶着によって不織布中の溶融フッ素樹脂長繊維同士の接触部が溶着するので、比較的強度的も高く、他の物体表面に接着した後には、ガラス繊維に対する直接的な接着に加えて接着剤が繊維間にも浸入するので、不織布を介して溶融フッ素樹脂フィルム１を確実に接着することができる。
【００２８】
更に、図１（ｂ）に示すように、前記バッキング材２が、中間層材３と外層材４とからなり、前記外層材４は、ガラス連続繊維からなる織布の単層又は複数層であり、前記中間層材３は、前記溶融フッ素樹脂フィルムと同材質の溶融フッ素樹脂長繊維と、前記ガラス繊維に熱溶着可能な熱可塑性樹脂長繊維とからなる不織布であり、前記溶融フッ素樹脂フィルム１の裏面に前記中間層材３と外層材４を熱溶着してフッ素樹脂複合シートＢを製造する。
【００２９】
この場合も前記同様に、前記溶融フッ素樹脂フィルム１の裏面にバッキング材２として中間層材３と外層材４を積層し、上下から加圧しながら溶融フッ素樹脂の融点以上且つ熱可塑性樹脂の融点以上の温度に加熱することにより、溶融フッ素樹脂フィルム１と中間層材３の溶融フッ素樹脂繊維及び溶融フッ素樹脂繊維同士の接触部とが熱溶着すると同時に、中間層材３の熱可塑性樹脂長繊維と外層材４のガラス繊維及び熱可塑性樹脂長繊維同士の接触部とが熱溶着して、前記溶融フッ素樹脂フィルム１、中間層材３及び外層材４を相互に溶着一体化した前記フッ素樹脂複合シートＡを製造する。この場合、溶融フッ素樹脂と熱可塑性樹脂の融点が近い組み合わせが好ましい。
【００３０】
ここで、前記中間層材の熱可塑性樹脂長繊維が、ＰＥＴ（ポリエチレンテレフタレート）長繊維であることが好ましい。尚、ＰＥＴ樹脂の融点は２６４℃である。ＰＥＴ樹脂は、耐候性に非常に優れていることから特に好ましいが、溶融フッ素樹脂の融点に応じて他の熱可塑性樹脂でも良い。
【００３１】
また、前記外層材４は、ガラス連続繊維からなる平織布であるとより好ましい。ガラス連続繊維からなる平織布は、熱溶着の際に前記溶融フッ素樹脂フィルム１の収縮を抑制し、引き裂き強度も高く、耐候性にも優れている。
【００３２】
そして、本発明のフッ素樹脂フィルムの接合方法は、図２に示すように、前述のフッ素樹脂複合シートＡ又はＢを被接着物５（物体表面）に接着剤にて接着することにより、溶融フッ素樹脂フィルム１を被接着物５にバッキング材２を介して接着することを特徴としている。図２（ａ）は図１（ａ）のフッ素樹脂複合シートＡを被接着物５に接着した状態を示し、図２（ｂ）は図１（ｂ）のフッ素樹脂複合シートＢを被接着物５に接着した状態を示している。
【００３３】
このように、溶融フッ素樹脂フィルム１の裏面にバッキング材２を熱溶着して構成したフッ素樹脂複合シートは、引張強度、引き裂き強度が高く、それ自体で単独のテントフィルムとして使用可能である。
【実施例１】
【００３４】
次に、図３に基づき本発明の実施例１を説明する。表１に使用する材料と加圧・加熱条件を示している。溶融フッ素樹脂フィルム１として、厚さ５０μｍのＦＥＰフィルムを用いた。バッキング材２は、ＦＥＰ連続繊維６（５０ｗｔ％）とガラス連続繊維７（５０ｗｔ％）を交互に配置して平織布としたものである。バッキング材２とする平織布は、縦・横の繊維密度が共に２５．４本／インチ、目付け重量は８２．３ｇ／ｍ２である。図４には、ＦＥＰ連続繊維６とガラス連続繊維７の平織布からなるバッキング材２の模式的に示している。
【００３５】
【表１】
2016088039.tif 000003
【００３６】
そして、図３に示すように、前記ＦＥＰフィルム１の裏面にバッキング材２を積層し、その上下に離型用化粧板（ＳＵＳ製）８，８を配置し、盤面温度を２７０℃に加熱したプレス機９，９で２．５ＭＰａ、１０ｍｉｎ挟み込んで、ＦＥＰフィルム１とバッキング材２を熱溶着してフッ素樹脂複合シートＡを製造する。図５は、このように製造したフッ素樹脂複合シートＡを模式的に示した断面図である。
【実施例２】
【００３７】
次に、図６に基づき本発明の実施例２を説明する。表２に使用する材料と加圧・加熱条件を示している。溶融フッ素樹脂フィルム１として、厚さ５０μｍのＦＥＰフィルムを用いた。バッキング材２は、中間層材３と外層材４とからなる。中間層材３は、ＦＥＰ長繊維（５０ｗｔ％）とＰＥＴ長繊維（５０ｗｔ％）とからなる不織布である。外層材４は、ガラス連続繊維からなる平織布であり、縦・横の繊維密度が縦１８本／２５ｍｍ、横１０本／２５ｍｍ、目付け重量は７０７ｇ／ｍ２である。
【００３８】
【表２】
2016088039.tif 000004
【００３９】
そして、図６に示すように、前記ＦＥＰフィルム１の裏面にバッキング材２として中間層材３と外層材４を積層し、その上下に離型用化粧板（ＳＵＳ製）８，８を配置し、盤面温度を２７０℃に加熱したプレス機９，９で２．５ＭＰａ、１０ｍｉｎ挟み込んで、ＦＥＰフィルム１と中間層材３及び中間層材３と外層材４を熱溶着してフッ素樹脂複合シートＢを製造する。
【００４０】
＜比較例＞
また、図７に基づき比較例を説明する。表３に使用する材料と加圧・加熱条件を示している。溶融フッ素樹脂フィルム１として、厚さ５０μｍのＦＥＰフィルムを用いた。バッキング材２は、ガラス連続繊維からなる平織布であり、その基材に熱硬化性エポキシ樹脂を含浸させたプレプレグである。ガラス繊維織物は、縦・横の繊維密度が縦４４本／２５ｍｍ、横２２本／２５ｍｍ、目付け重量は２４０ｇ／ｍ２である。ＦＥＰフィルムは、片面をコロナ放電処理法にて表面を改質したものを用いた。
【００４１】
【表３】
2016088039.tif 000005
【００４２】
そして、図７に示すように、前記ＦＥＰフィルム１の裏面にバッキング材２（プレプレグ）を積層し、その上下に離型用化粧板（ＳＵＳ製）８，８を配置し、盤面温度を１６０℃に加熱したプレス機９，９で５ＭＰａ、１０ｍｉｎ挟み込んで、ＦＥＰフィルム１とバッキング材２を接着してフッ素樹脂複合シートＣを製造する。
【００４３】
＜評価試験＞
これら実施例１，２及び比較例のフッ素樹脂複合シートに対して耐候性試験を行った。測定機器はサンシャインウエザーメーター（スガ試験機械株式会社製、ＷＥＬ−ＳＵＮ−ＨＣＨ−Ｂ型）を用いた。試験時間は５００時間、試験条件はブラックパネル温度６３℃±３℃、降雨条件（１）降雨時間率１２ｍｉｎ／６０ｍｉｎ、（２）降雨量２１００ｍｌ±１００ｍｌである。各フッ素樹脂複合シートの評価材寸法は１００ｍｍ×３００ｍｍで、それぞれ３枚用いた。
【００４４】
評価項目は、外観、汚染、剥離接着強さ、付着性である。
【００４５】
外観は、目視にて試験前後の変化を観察した。
【００４６】
汚染は、汚染用グレースケールにて試験前後の変化を判定した（ＪＩＳ Ｌ ０８０５準拠）。表４に汚染の判定基準を示す。
【００４７】
【表４】
2016088039.tif 000006
【００４８】
剥離接着強さは、Ｔ型はく離試験片にて試験前後のフッ素樹脂フィルムの接着強さを確認した（ＪＩＳ Ｋ ６８５４準拠）。評価方法は、接着していない端部を試験機のつかみ部でつかみ、接着面の９０度の方向に１０ｍｍ／ｍｉｎの速度で引張り、接着面の引き裂かれた時の荷重を求めることによる。試験片寸法は、長さ３００ｍｍ（接着部２２５ｍｍ）×幅２５ｍｍであり、前記耐候性試験に用いた評価材から各５枚切り出した。
【００４９】
付着性は、碁盤目テープ法にて試験前後のフッ素フィルムの付着性を評価した（ＪＩＳ Ｋ ５４００準拠）。表５に付着性の判定基準を示す。
【００５０】
【表５】
2016088039.tif 000007
【００５１】
これらの評価項目に対する評価結果を表６に示す。
【００５２】
【表６】
2016088039.tif 000008
【００５３】
実施例１及び実施例２のフッ素樹脂複合シートは、接合方法がフッ素樹脂の熱溶着であるため、耐侯性試験前後で変化はなく接合は維持されていることがわかる。比較例のフッ素樹脂複合シートは、フッ素樹脂フィルムの片面にプラズマ処理法やコロナ放電処理法、薬液処理にて表面を改質したとしても、耐侯性試験にて、紫外線によりエポキシ樹脂が劣化し、フィルム接着部にて剥がれが生じる。実施例１及び実施例２のフッ素樹脂複合シートは、耐候性試験後にも外観は変化せず、また汚染もほとんど認められず、勿論、剥離接着強さも十分強く、付着性も最も高い評価であった。
【００５４】
図８は、本発明の他の実施形態を示し、溶融フッ素樹脂フィルム１の裏面に、溶融フッ素樹脂連続繊維とガラス連続繊維からなる織布を２層積層したバッキング材２を熱溶着したフッ素樹脂複合シートＡを、被接着物５の表面に接着剤１０にて接着した状態を模式的に示した部分断面図である。
【符号の説明】
【００５５】
Ａ，Ｂ  フッ素樹脂複合シート
１  溶融フッ素樹脂フィルム
２  バッキング材
３  中間層材
４  外層材
５  物体
６  ＦＥＰ連続繊維
７  ガラス連続繊維
８  離型用化粧板
９  プレス機
【図１】
2016088039.tif 000009
【図２】
2016088039.tif 000010
【図３】
2016088039.tif 000011
【図４】
2016088039.tif 000012
【図５】
2016088039.tif 000013
【図６】
2016088039.tif 000014
【図７】
2016088039.tif 000015
【図８】
2016088039.tif 000016